(57)【要約】【課題】  保温、保冷性に優れ、且つ、結露による濡れを防止でき、収納容器を除去した場合には、折り畳んで平面状に縮小できる飲料入り容器収納携帯用断熱袋を提供する。【解決手段】  熱可塑性プラスチックシート製有底筒状外袋と調湿性エラストマーシート製筒状有底内袋からなる断熱袋であって、調湿性エラストマーシートが、粒状シリカゲル層と該シリカゲル層の両側に積層された透湿性を有するエラストマーシート層と該エラストマーシート層の両外表面に積層された透湿性カバーシートよりなる積層シートである断熱袋。【選択図】  図３
2005088990.tif 000002
【特許請求の範囲】
【請求項１】
熱可塑性プラスチックシート製有底筒状外袋と調湿性エラストマーシート性筒状有底内袋からなる断熱袋であって、調湿性エラストマーシートが、粒状シリカゲル層と該シリカゲル層の両側に積層された透湿性を有するエラストマーシート層と該エラストマーシート層の両外表面に積層された透湿性カバーシートよりなる積層シートであることを特徴とする断熱袋。
【請求項２】
粒状シリカゲル層がエラストマーシート層に接着剤によって固定されてなることを特徴とする請求項１記載の断熱袋。
【請求項３】
外袋及び内袋の底部にガセットを設けてなることを特徴とする請求項１又は２記載の断熱袋。
【請求項４】
粒状シリカゲル層が粒計２０〜８０メッシュの粒状シリカゲルを５０〜６００ｇ／ｍ２の割合でエラストマーシート層に固定されてなることを特徴とする請求項１、２又は３記載の断熱袋。
【請求項５】
エラストマーシートがポリエステルエラストマー製シートであることを特徴とする請求項１、２、３又は４記載の断熱袋。
【請求項６】
透湿性カバーシートがポリエステル繊維製不織布であることを特徴とする請求項１、２、３、４又は５記載の断熱袋。
【請求項７】
重合された金属製シート内に吸水ポリマーを密閉してなる補助シートを調湿性エラストマーシート製有底内袋の内側又は外側に巻いてなることを特徴とする請求項１、２、３、４、５又は６記載の断熱袋。
【請求項８】
重合された金属製シート内に吸水ポリマーを密閉してなる補助シートが、一定間隔ごとに分割区分された吸水ポリマー収納部を有することを特徴とする請求項７記載の断熱袋。
【発明の詳細な説明】
【発明の詳細な説明】
【技術分野】
【０００１】  本発明は、飲料などの容器を保温又は保冷できる携帯用断熱袋に関する。
【背景技術】
【０００２】  飲料などの容器を保温又は保冷できる携帯用断熱袋は従来から使用されている。例えば、特開平７−２１５３７５号公報にはアルミニウム膜を蒸着したポリエステルフィルムよりなる袋体の内面に発泡ポリエチレンを接着した断熱袋内に板状発泡ポリエチレンを装填した断熱袋が提示されているが、アルミニウム膜を蒸着しているため、袋体形成は熱融着で行うことができず縫製が必要であり、袋体内面の断熱発泡ポリエチレンは接着によって固着させなければならない欠点がある。
また、特開平７−１４９３７９号公報には把手及び取り外し可能な蓋付きのボックス内に断熱材を装填したペットボトルの収納保冷方法が提案されている。携帯可能で、容器から直接飲料水を注げる利点はあるが、この容器はペットボトル除去後に折り畳んで平面化できない欠点がある。
調湿性エラストマーシート素材は既に知られている。特許第３０６９８２７号公報によって、透湿性を有する基材フィルムシートと、該基材フィルムシートの一面に接着、固定された吸湿性と放湿性との両性質を有する粒状シリカゲルと、該粒状シリカゲルを前記基材フィルムシートに固着するための接着シートと、前記粒状シリカゲルを被覆するように備えた透湿性カバーフィル厶シートとからなる可撓性のエラストマーシート素材が提案されている。この素材は、寝具、カーペット衣料、食品などの吸湿材であって断熱材ではない。
【特許文献１】        特開平７−２１５３７５号公報
【特許文献２】        特開平７−１４９３７９号公報
【特許文献３】        特許第３０６９８２７号公報
【発明が解決しようとする課題】
【０００３】  本発明は、保温、保冷性に優れ、且つ、結露による濡れを防止でき、収納容器を除去した場合には、折り畳んで平面状に縮小できる飲料入り容器収納携帯用断熱袋を提供することを目的としてなされたものである。
【課題を解決する為の手段】
【０００４】  本発明者は、従来の飲料などが入った容器を収納する携帯用断熱容器の欠点を鋭意研究の結果、従来品は低音液体を収納したボトルなどの場合には、ボトル表面での結露、水滴流下が避けられず、飲用などで傾けた場合に結露水が流れ出して汚すのが大きな欠点であることに気付き、断熱性を有し、吸湿性が優れ、可撓性で折り畳み可能な素材を広く探求し、調湿性エラストマーシートによって作製した内袋を使用することによって前記課題を解決できることを見出し本発明を完成するに至った。
すなわち本発明は、
（１）熱可塑性プラスチックシート製有底筒状外袋と調湿性エラストマーシート製筒状有底内袋からなる断熱袋であって、調湿性エラストマーシートが、粒状シリカゲル層と該シリカゲル層の両側に積層された透湿性を有するエラストマーシート層と該エラストマーシート層の両外表面に積層された透湿性カバーシートよりなる積層シートであることを特徴とする断熱袋、
（２）粒状シリカゲル層がエラストマーシート層に接着剤によって固定されてなることを特徴とする第１項記載の断熱袋、
（３）外袋及び内袋の底部にガセットを設けてなることを特徴とする第１項又は第２項記載の断熱袋、
（４）粒状シリカゲル層が粒径２０〜８０メッシュの粒状シリカゲルを５０〜６００ｇ／ｍ２の割合でエラストマーシート層に固定されてなることを特徴とする第１項、第２項又は第３項記載の断熱袋、
（５）エラストマーシートがポリエステルエラストマー製シートであることを特徴とする第１項、第２項、第３項又は第４項記載の断熱袋、
（６）透湿性カバーシートがポリエステル繊維製不織布であることを特徴とする第１項、第２項、第３項、第４項又は第５項記載の断熱袋、
（７）重合された金属製シート内に吸水ポリマーを密閉してなる補助シートを調湿性エラストマーシート製有底内袋に内側又は外側に巻いてなることを特徴とする第１項、第２項、第３項、第４項、第５項又は第６項記載の断熱袋、及び
（８）重合された金属製シート内に吸水ポリマーを密閉してなる補助シートが、一定間隔ごとに分割区分された吸水ポリマー収納部を有することを特徴とする第７項記載の断熱袋、
を提供するものである。
【発明を実施するための最良の形態】
【０００５】  本発明断熱袋は、有底筒状の外袋の中に有底筒状の断熱性内袋を入れたものを使用することができる。また、重合された金属製シート内に吸水ポリマーを密閉してなる補充シートを調湿性エラストマーシート製有底内袋の内側又は外側に巻いて使用することができる。
図面によって本発明をさらに詳細に説明する。
本発明断熱袋に用いる外袋１は、熱可塑性プラスチックシート製有底筒状外袋を使用することができる。図１（ａ）、（ｂ）に示すように、本発明断熱袋に用いる外袋１は、外袋底部ガセット４を有し、外袋側縁融着部２において袋体の両側縁を融着し、外袋袋体上部融着部３で外袋袋体上部を融着して、外袋開口部閉鎖用紐６で封鎖可能な外袋開口部５を設けてなる熱可塑性プラスチックシート製の袋体を好適に使用することができる。
本発明断熱袋の外袋１に用いる熱可塑性プラスチックシートは、容器収納用袋に使用することのできる公知の熱可塑性プラスチックシートを特に制限することなく使用することができる。本発明に用いる熱可塑性プラスチックシートは、薄手の熱可塑性樹脂シートを使用することができる。熱融着可能であり、収納液体入り容器の荷重に耐える強度と柔軟性を有する熱可塑性樹脂プラスチックシートであれば、公知のものを特に制限なく使用することができる。例えば、ポリエチレン、ポリプロピレン、ポリエチレンプロピレンコポリマーなどのポリオレフィン樹脂、ポリ塩化ビニル、ポリ塩化ビニリデンなどのビニル系樹脂、ポリエチレンテレフタレートなどのポリエステル樹脂、ナイロンなどのポリアミド系樹脂等を素材とする熱可塑性プラスチックシート及びこれらのラミネートシートを使用することができる。ポリエチレン、ポリプロピレン、ポリエチレンプロピレンコポリマーなどのポリオレフィン樹脂、ポリエチレンテレフタレートなどのポリエステル樹脂、ナイロンなどのポリアミド系樹脂シート等を単独又は共重合若しくは混合した熱可塑性プラスチックシートを好適に使用することができる。ポリエチレン、ポリプロピレン又はポリエチレンテレフタレート製のものを特に好適に使用することができる。
本発明に用いる熱可塑性プラスチックシートは、透明、若しくは、不透明の熱可塑性プラスチックシートを使用することができる。図３では、透明の熱可塑性プラスチックシートを使用した外袋１に内袋７を入れ、さらに内袋７の中にペットボトルＰを収納した斜視図で示している。
本発明に用いる熱可塑性プラスチックシートの厚さは、３０〜４００μｍ、好ましくは５０〜１００μｍのものを使用することができる。３０μｍ未満の厚さのシートは、薄過ぎて使用中に破損し易い。４００μｍを超える厚さのシートは、厚過ぎて製作時の融着に困難がある。【０００６】  本発明断熱袋に用いる外袋１の外袋側縁融着部２及び外袋袋体上部融着部３における融着は、熱可塑性プラスチックシートの袋体形成のための公知の融着方法をとくに制限することなく使用することができる。例えば、電熱加熱による金属片などの押圧、電磁誘導加熱、超音波加熱、高周波加熱などの熱融着方法を使用することができる。高周波ウェルダー加熱圧着を特に好適に使用することができる。熱融着の幅は、１〜６ｍｍ、好ましくは２〜５ｍｍにすることができる。１ｍｍ未満では強い力がかかると剥離するおそれがあり、６ｍｍを超えるものを使用しても格別熱融着強度を増大させることにはならない。
本発明断熱袋に用いる外袋１の外袋開口部閉鎖用紐６は、外袋開口部５を封鎖可能なものであれば公知のものを特に制限することなく使用することができる。【０００７】  本発明断熱袋に用いる内袋７は、積層調湿性エラストマーシートを用いて作製することができる。図１（ａ）、（ｂ）に示すように、本発明断熱袋に用いる内袋７は、内袋底部ガセット８を有し、内袋袋体の両側縁を融着（図示されない）し、袋体の表面及び裏面の上部をそれぞれ開口部に沿って融着（図示されない）した積層調湿性エラストマーシート製の袋体を好適に使用することができる。
本発明断熱袋に用いる積層調湿性エラストマーシートは、図２に示すように、中心層が粒状シリカゲル層９であり、該シリカゲル層が透湿性を有する２層のエラストマーシート層１０の一方の全面に接着により固定されてなり、該エラストマーシート層１０の両外表面を透湿性カバーシート１１で被覆されてなる積層調湿性エラストマーシートを使用することができる。
本発明断熱袋の調湿性エラストマーシートに用いる粒状シリカゲル層９は、通常の吸湿性及び放湿性を有する粒状シリカゲルを特に制限することなく使用することができる。例えば、微細空間容積が０．５ｍＬ／ｇ以上、表面積が３５０〜７００ｍ２／ｇの球状又は破砕状の粒度２０〜８０メッシュのＢ型粒状シリカゲルなどを、均等に５０〜６００ｇ／ｍ２に散布したものを好適に使用することができる。粒状シリカゲル層９は天然の炭水化物接着剤又は合成接着剤から選択した接着剤を用いてエラストマーシート層１０に固定して形成することができる。
本発明に用いる粒状シリカゲルは吸湿性を有し、本発明断熱袋に低温液体ペットボトルなどを収納した場合に結露による流水、水溜まりを防ぐことができる。
本発明に用いる粒状シリカゲルを含有する内袋７は加温脱湿によって繰り返し再生使用することができる。
本発明断熱袋の調湿性エラストマーシートに用いるエラストマーシート層１０は、柔軟性、透湿性であり前記粒状シリカゲルを接着させることのできる公知の可撓性のエラストマーシートを特に制限することなく使用することができる。例えば、透湿性加工をしたポリエチレン、ポリプロピレン、エチレンプロピレンコポリマー、ポリブチレンなどのポリオレフィン類、ポリエチレンテレフタレート、ポリブチレンテレフタレートなどのポリエステル類、熱可塑性ポリウレタンなどのエラストマーシートを使用することができる。透湿性のポリエステルシートを好適に使用することができる。本発明に用いるエラストマーシートは、その全面に微細孔が形成されてなり、該微細孔を介しての透湿度は３０００ｇ／ｍ２・２４ｈ以上、通気量が１０ｍＬ／ｃｍ２／ｓ以上のものを好適に使用することができる。本発明に用いるエラストマーシートの厚さ及び柔軟性は加工時又は使用時に不都合のないものを適宜選択して使用することができる。本発明に用いるエラストマーシートの厚さは３０〜４００μｍ、好ましくは５０〜１００μｍのものを使用することができる。３０μｍ未満の厚さのシートは、薄過ぎて使用中に破損し易い。４００μｍを超える厚さのシートは、厚過ぎて製作時の融着が困難である。【０００８】  本発明断熱袋の調湿性エラストマーシート用いる透湿性カバーシート１１は、本発明断熱袋内袋に用いる調湿性エラストマーシートの表面を保護し保温性の良い通気性のシートを特に制限することなく使用することができる。例えば、天然繊維、ポリエステルエラストマーシート、酢酸繊維素などによるシートを使用することができる。合成繊維製不織布を好適に使用することができる。ポリエステルエラストマー製不織布を特に好適に使用することができる。本発明に用いる透湿性カバーシートの厚さ及び柔軟性は加工時又は使用時に不都合のないものを本発明の目的に応じて適宜選択して使用することができる。
本発明断熱袋は、図３に示すように、ペットボトルＰなどの容器を、外袋１の底部から上部まで内挿した内袋７の中に収納し、外袋開口部閉鎖用紐６によってペットボトル首部Ｑで外袋開口部５を閉鎖することによって、容器内容液の保温又は保冷を極めて効果的に行うことができる。
本発明断熱袋は、必要によって、内袋７の内側又は外側に、吸水ポリマー内臓金属製シートを補助シートとして巻いて使用することができる。
本発明断熱袋に用いる補助シートは、可撓性を有するものであれば通常使用することのできる吸水ポリマー内臓金属製シートを特に制限することなく使用することができる。吸水ポリマーは、例えば、水酸基などの親水性基を分子内に多数有するポリマーなどを好適に使用することができる。本発明断熱袋に用いる補助シートは、図４に示すように、表側アルミニウ厶シート１２及び裏側アルミニウムシート１３を重合した空間部に吸水ポリマー収納部１４を分割して設けて、表裏アルミニウムシートを接合したものを特に好適に使用することができる。
この形状の本発明断熱袋に用いる補助シートは、隣接する吸水ポリマー収納部１４の間の表裏アルミニウムシートが接合した部分を切断することによって、任意のサイズの補助シートに分割することができる。
本発明断熱袋に用いる補助シートを外袋内に内袋の内側又は外側に巻いて収納することによって、保温又は保冷を、さらに効果的に行うことができる。内袋の内側に巻いて収納することによって、外部への熱の伝達は内袋によって防御され、かつ、ペットボトルなどの収納容器に直接冷気又は温気を伝えることができる。また、内袋の外側に巻いて収納することによって、内袋への外気の影響を防御でき、特に外袋が透明シートである場合には、直射日光を受ける夏季の屋外では、金属製シートによる輻射熱反射によって、保冷用に効果的である。
本発明断熱袋に用いる補助シートは目的に応じて、加温または、冷却した状態のものを使用することができる。本発明断熱袋に用いる補助シートは、加温または、冷却を繰り返し行い使用することができる。【０００９】  本発明断熱袋の外袋及び内袋の底部に用いるガセット折りは、半折重合した半折部分に内側にガセット深さまで折り込んで断面がＷ字型にガセットを形成することができる。
本発明断熱袋の外側底部ガセット４及び内袋底部ガセット８に用いるガセット幅（曲げ深さ）は、断熱袋のサイズ、収容する容器の大きさなどによって適宜選択することができる。
本発明断熱袋の袋体底部に用いるガセット折りは、袋体幅の１５〜２０％、好ましくは２５〜４０％のガセット折りを使用することができる。袋体幅の５０％のガセット折りを使用すると袋体の底面は一辺が袋体の幅の正方形にまで拡大することができる。袋体幅の１５％未満のものは両側ガセット折りを展開したときに収納容積が狭すぎ、袋体幅の５０％を超えるものは前後方向長さが大きくなりすぎる。
【実施例】
【００１０】以下に、実施例を挙げて本発明をさらに詳細に説明をするが、本発明はこれらの実施例によりなんら限定されるものではない。
１）ポリエチレンテレフタレート製の外袋の作製
図１（ａ）及び図１（ｂ）に示すように、外袋を作製した。
厚さ８０μｍのポリエチレンテレフタレートシートを半折重合し、半折部分に袋体底部用のガセット折り深さ３０ｍｍのガセット折りを設けた。該ガセット折り付き半折重合ポリエチレンテレフタレートシートの両側縁を、袋体幅が１３０ｍｍになるように、袋体底部位置より袋体上部位置まで１８０ｍｍを融着して袋体を形成した。袋体上部位置より上方に延設した袋体表面及び袋体裏面ポリエチレンテレフタレートシートを袋体上部位置から、それぞれ７０ｍｍで切断し、それぞれ袋体内部にループ状に折り曲げて重合し、該袋体表面折り曲げ重合シート同士及び該袋体裏面折り曲げ重合シート同士を、それぞれ外袋袋体上部融着部３で両側縁間を融着して袋体開口部閉鎖用の紐通し部を形成した。表面及び裏面紐通し部に２本の紐を左右からボトルの首部を引き締め可能なように巻き通して紐の両末端を結び外袋を完成した。
２）吸湿性ポリエステルエラストマーシート内袋の作製
図２に断面図を示すように、中心層が、粒径５０メッシュの粒状シリカゲルを５００ｇ／ｍ２の割合でポリエステルエラストマーシートに接着により固定された粒状シリカゲル層であり、該シリカゲル層を厚さ１００μｍの透湿性を有するポリエステルエラストマーシートで挟み、さらに、該ポリエステルエラストマーシートの外表面を厚さ０．５ｍｍのポリエステル系不織布で被覆してなる調湿性ポリエステルエラストマーシート、マルコシ化成製（株）製「調湿性敷きマット」を使用した。縦４００ｍｍ、横１２０ｍｍの寸法に断裁した厚さ３ｍｍの調湿性ポリエステルエラストマーシートを半折重合し、半折部分に深さ２０ｍｍの袋体底部用のガセット折りを設けた。該ガセット折り付き半折重合ポリエステルエラストマーシートの両側縁及び袋体開口部表裏両端縁を幅４ｍｍで融着して内袋を作成した。【００１１】  ３）ポリエステル系不織布のみの内袋の作製
厚さ０．５ｍｍのポリエステル系不織布を縦４００ｍｍ、横１２０ｍｍの寸法に裁断し半折重合して、半折部分に深さ２０ｍｍの袋体底部用のガセット折りを設けた。該ガセット折り付き半折重合ポリエステル系不織布の両側縁及び袋体開口部表裏両端縁を４ｍｍで融着して内袋を作製した。
４）吸水ポリマー内臓アルミニウム蒸着シート（補助シート）の作製
図４に示すように、表面及び裏面２層のアルミニウム蒸着シートの間に短冊状吸水ポリマー収納部を設け、収納部１個当たり１０ｇの吸水ポリマーを収納した吸水ポリマー内臓アルミニウム蒸着シートを短冊状収納部を８個有するように縦１７０ｍｍ、横３１０ｍｍの寸法に切断して使用した。
実施例１
５００ｍｍＬペットボトル内に７０℃の熱水を５００ｇを充填した。前記２）製造方法によって作製した調湿性ポリエステルエラストマーシート製内袋内に収納し、これを前記１）製造方法によって作製したポリエチレンテレフタレートシート製の外袋に収納した。ペットボトルの首都を開口部閉鎖用の紐で締めて封鎖した。この状態で温度９℃の保冷庫内に２時間放置して、図５保温状況推移グラフに示すように、断熱袋（外袋＋内袋）使用１５のペットボトル内部の水の温度変化を時間の経過と関連して測定した。
結果を比較例１、２とともに図５に示す。
実施例２
５００ｍＬペットボトル内に水を５００ｇ充填し、冷凍庫内で完全に凍結させ、前記２）製造方法によって作製した調湿性ポリエステルエラストマーシート製内袋内に収納し、これを前記１）製造方法によって作製したポリエチレンテレフタレートシート製の外袋に収納した。ペットボトルの首部を開口部閉鎖用の紐で締めて封鎖した。この状態で温度３２℃の保温庫内に２時間放置して、図６保冷状況グラフに示すように、断熱袋（外袋＋内袋）使用１８のペットボトル内部の温度変化を時間の経過と関連して測定した。結露による濡れは全くなかった。
結果を図６に示す。【００１２】実施例３
５００ｍＬペットボトル内に水を５００ｇ充填し、冷凍庫内で完全に凍結させ、前記２）製造方法によって作製した調湿性ポリエステルエラストマーシート製内袋内に収納し、これを前記１）製造方法によって作製したポリエチレンテレフタレートシート製の外袋に収納した。ペットボトルの首部を開口部閉鎖用の紐で締めて封鎖した。この状態で、室温２１℃にて放置して、図７氷融解状況推移グラフに示すように、断熱袋（外袋＋内袋）使用２０のペットボトル内部の氷の融解量を時間の経過と関連して測定した。融解量の測定は所定時間経過ごとに融解水を手早く取り出し０℃の容器に入れ重量を測定し、再びボトル内に融解水を全量戻し、放置テストを継続した。結論による濡れは全くなかった。
結果を実施例４、比較例３、４とともに図７に示す。
実施例４
前記４）製造方法によって作製した吸水ポリマー内臓アルミニウムシート（補助シート）を０℃に冷却し、ペットボトルに巻いて調湿性ポリエステルエラストマーシート製内袋の内側に収納した以外は、実施例３と同じ条件で行った。図７氷融解状況推移グラフに示すように、断熱（外袋＋内袋＋補助シート）使用２１のペットボトル内部の氷の融解量を時間の経過と関連して測定した。結露による濡れは全くなかった。
比較例１
調湿性ポリエステルエラストマーシート内袋を使用せず、前記３）製造方法によって作製したポリエステル系不織布のみの内袋を使用した以外は、実施例１と同じ条件で行った。図５保温状況推移グラフに示すように、不織布のみの内袋使用１６のペットボトル内部の水にの温度変化を時間の経過と関連した測定した。
比較例２
裸のペットボトルで試験した以外は、実施例１と同じ条件で行った。図５保温状況推移グラフに示すように、時間の経過と関連して裸ボトル使用１７のペットボトル内部の水の温度変化を時間の経過と関連して測定した。
比較例３
調湿性ポリエステルエラストマーシート内袋を使用せず、前記１）製造方法によって作製したポリエチレンテレフタレートシート製の外袋にペットボトルを収納した以外は、実施例３と同じ条件で行った。図７氷融解状況推移グラフに示すように、外袋のみ使用１９のペットボトル内部の氷の融解量を時間の経過と関連して測定した。結露による濡れが発生した。
【発明の効果】
【００１３】  本発明断熱袋は、飲料入り容器などを収納でき、保温、保冷性に優れ、且つ、結露による濡れを防止でき、収納容器を除去した場合には、折り畳んで平面状に縮小できる。また、外袋が熱可塑性プラスチックシート製であるため、熱融着によって強固に、かつ、容易に袋体を作成することができる。さらに、廃棄に当たってはリサイクルに適した材質を選択することができる。本発明に用いる調湿性エラストマーシート性内袋は加温脱湿することによって繰り返し使用することができる。さらに、また調湿性エラストマーシート製内袋の内側又は外側に、本発明に用いる補助シートを巻いて使用すれば、一層保温又は保冷効果を高めることができる。本考案に用いる補助シートは加熱または冷却によって繰り返し使用することができる。
【図面の簡単な説明】
【図１】  図１（ａ）は、本発明断熱袋外袋及び内袋透視正面図である。  図１（ｂ）は、内袋を入れた本発明断熱袋の断面図である。
【図２】  図２は、本発明断熱袋内袋の調湿性エラストマーシートの断面図である。
【図３】  図３は、本発明断熱袋にペットボトルを収納した斜視図である。
【図４】  図４は、本発明断熱袋に用いる吸水ポリマー密閉補助シートの斜視図である。
【図５】  図５は、本発明断熱袋にペットボトルを収納した時の保温状況推移グラフである。
【図６】  図６は、本発明断熱袋にペットボトルを収納した時の保冷状況推移グラフである。
【図７】  図７は、本発明断熱袋にペットボトルを収納した時の氷融解状況推移グラフである。
【符号の説明】
１．  外袋
２．  外袋側縁融着部
３．  外袋袋体上部融着部
４．  外袋底部ガセット
５．  外袋開口部
６．  外袋開口部閉鎖用紐
７．  内袋
８．  内袋底部ガセット
９．  粒状シリカゲル層
１０．エラストマーシート層
１１．透湿性カバーシート
１２．表側アルミニウムシート
１３．裏側アルミニウムシート
１４．吸水ポリマー収納部
１５．断熱袋（外側＋内側）使用
１６．不織布のみの内袋使用
１７．裸ボトル
１８．断熱袋（外側＋内側）使用
１９．外袋のみ使用
２０．断熱袋（外側＋内側）使用
２１．断熱袋（外側＋内側＋補助シート）使用
Ｐ．  ペットボトル
Ｑ．  ペットボトル首部
【図１】
2005088990.tif 000003
【図２】
2005088990.tif 000004
【図３】
2005088990.tif 000005
【図４】
2005088990.tif 000006
【図５】
2005088990.tif 000007
【図６】
2005088990.tif 000008
【図７】
2005088990.tif 000009